(57)【要約】【課題】ディスプレイに用いられる、より色再現性の優れた画像表示装置を提供する。【解決手段】本発明の画像表示装置は、励起光および青色光を発する半導体発光素子と、上記励起光を吸収して緑色光を発するＥｕ賦活β型サイアロン蛍光体と、上記励起光を吸収して赤色光を発する赤色蛍光体とを含む半導体発光装置を含み、青色光と緑色光と赤色光との混色により白色光を発することのできる画像表示装置であって、上記青色光の発光スペクトルにおいて、発光強度の最大値をＰＩ（ｍａｘ）とし、波長５００ｎｍにおける発光強度をＰＩ（５００）とし、波長５２０ｎｍにおける発光強度をＰＩ（５２０）とすると、ＰＩ（ｍａｘ）、ＰＩ（５００）、ＰＩ（５２０）が条件式（１）、（２）を満たす画像表示装置である。  ＰＩ（５００）／ＰＩ（ｍａｘ）≦０．６０  （１）  ＰＩ（５２０）／ＰＩ（ｍａｘ）≦０．１９  （２）【選択図】図１
2010010039.tif 000002
【特許請求の範囲】
【請求項１】
励起光を発する半導体発光素子と、
前記励起光を吸収して緑色光を発するＥｕ賦活β型サイアロン蛍光体と、
前記励起光を吸収して赤色光を発する赤色蛍光体と
を含む半導体発光装置を含み、青色光と緑色光と赤色光との混色により白色光を発することのできる画像表示装置であって、
前記青色光の発光スペクトルにおいて、発光強度の最大値をＰＩ（ｍａｘ）とし、波長５００ｎｍにおける発光強度をＰＩ（５００）とし、波長５２０ｎｍにおける発光強度をＰＩ（５２０）とすると、ＰＩ（ｍａｘ）、ＰＩ（５００）およびＰＩ（５２０）が以下の条件式（１）、（２）を満たすことを特徴とする画像表示装置。
ＰＩ（５００）／ＰＩ（ｍａｘ）≦０．６０  （１）
ＰＩ（５２０）／ＰＩ（ｍａｘ）≦０．１９  （２）
【請求項２】
前記Ｅｕ賦活β型サイアロン蛍光体の結晶中の酸素量が０．８質量％以下であることを特徴とする請求項１に記載の画像表示装置。
【請求項３】
前記Ｅｕ賦活β型サイアロン蛍光体の発光スペクトルのピーク波長が５２０ｎｍ〜５５０ｎｍであることを特徴とする請求項１または２に記載の画像表示装置。
【請求項４】
前記Ｅｕ賦活β型サイアロン蛍光体の発光スペクトルのピーク波長が５２０ｎｍ〜５３５ｎｍであることを特徴とする請求項１〜３のいずれかに記載の画像表示装置。
【請求項５】
前記Ｅｕ賦活β型サイアロン蛍光体の発光スペクトルの半値幅が５５ｎｍ以下であることを特徴とする請求項１〜４のいずれかに記載の画像表示装置。
【請求項６】
前記半導体発光素子の発光スペクトルのピーク波長が４００〜４７０ｎｍであることを特徴とする請求項１〜５のいずれかに記載の画像表示装置。
【請求項７】
前記半導体発光素子の発光スペクトルのピーク波長が４４０〜４６０ｎｍであることを特徴とする請求項１〜６のいずれかに記載の画像表示装置。
【請求項８】
前記赤色蛍光体の発光スペクトルのピーク波長が６２０〜６７０ｎｍであることを特徴とする請求項１〜７のいずれかに記載の画像表示装置。
【請求項９】
前記赤色蛍光体の発光スペクトルの半値幅が１１０ｎｍ以下であることを特徴とする請求項１〜８のいずれかに記載の画像表示装置。
【請求項１０】
前記赤色蛍光体の発光スペクトルの半値幅が９５ｎｍ以下であることを特徴とする請求項１〜９のいずれかに記載の画像表示装置。
【請求項１１】
前記赤色蛍光体がＥｕ賦活ＣａＡｌＳｉＮ３を含むことを特徴とする請求項１〜１０のいずれかに記載の画像表示装置。
【請求項１２】
前記赤色蛍光体がＥｕ賦活Ｍ２Ｓｉ５Ｎ８（Ｍ＝Ｂａ，Ｓｒ）を含むことを特徴とする請求項１〜１１のいずれかに記載の画像表示装置。
【請求項１３】
前記半導体発光装置と、
白色光を映像信号に基づいて変調し、表示光として出射する液晶パネルと、
前記白色光のうち青色光を選択的に透過する青色カラーフィルタと
を含む画像表示装置であって、
前記青色カラーフィルタの透過スペクトルにおいて、前記青色カラーフィルタの透過率の最大値をＴＩ（ｍａｘ）、５００ｎｍにおける透過率をＴＩ（５００）、５２０ｎｍにおける透過率をＴＩ（５２０）とすると、ＴＩ（ｍａｘ）、ＴＩ（５００）およびＴＩ（５２０）が以下の条件式（３）、（４）を満たすことを特徴とする請求項１〜１２のいずれかに記載の画像表示装置。
ＴＩ（５００）／ＴＩ（ｍａｘ）≦０．６０  （３）
ＴＩ（５２０）／ＴＩ（ｍａｘ）≦０．１９  （４）
【請求項１４】
前記青色カラーフィルタは、青色顔料としてピグメントブルー（Ｐ．Ｂ．１５：６）と、紫色顔料としてピグメントバイオレット（Ｐ．Ｖ．２３）とを含むことを特徴とする請求項１３に記載の画像表示装置。
【請求項１５】
前記青色カラーフィルタは、前記ピグメントブルー（Ｐ．Ｂ．１５：６）と前記ピグメントバイオレット（Ｐ．Ｖ．２３）とを以下の条件式（５）を満たす重量比率で混合されていることを特徴とする請求項１３または１４に記載の画像表示装置。
Ｐ．Ｂ．１５：６の重量／Ｐ．Ｖ．２３の重量≦０．５５  （５）
【発明の詳細な説明】
【技術分野】
【０００１】
本発明は、半導体発光素子と蛍光体と液晶表示装置とを用いた画像表示装置に関する。
【背景技術】
【０００２】
近年、小型液晶ディスプレイ（ＬＣＤ：Liquid Crystal Display）用バックライトの開発競争が激化している。この分野においては、様々な方式のバックライト光源が提案されているが、明るさと色再現性（ＮＴＳＣ比）とを同時に満足する方式は見つかっていないのが現状である。ここで、ＮＴＳＣ比とは、ＮＴＳＣ（National Television System Comittee）が定めた赤、緑、青各色のＣＩＥ１９７６色度図上の色度座標（ｕ’，ｖ’）（赤（０．４９８，０．５１９）、緑（０．０７６，０．５７６）、青（０．１５２，０．１９６））を結んで得られる三角形の面積に対する、ＣＩＥ１９７６色度図における色度座標（ｕ’，ｖ’）の赤、緑、青各色の色度座標を結んで得られる三角形の面積の比率である。
【０００３】
現在、ＬＣＤ用バックライト光源としては、青色発光の発光素子（ピーク波長：４５０ｎｍ前後）と、その青色光により励起されて黄色発光を示す３価のセリウムで賦活された（Ｙ，Ｇｄ）3（Ａｌ，Ｇａ）５Ｏ１２蛍光体または２価のユーロピウムで賦活された（Ｓｒ，Ｂａ，Ｃａ）２ＳｉＯ４蛍光体を用いた波長変換部とを組み合わせた、白色発光を呈する発光装置が主として用いられている。しかし、この発光装置は、ＬＣＤ用バックライトとして用いた場合、ＬＣＤの色再現性（ＮＴＳＣ比）は７０％程度であり、さらに色再現性（ＮＴＳＣ比）の高いＬＣＤ用バックライトが望まれている。
【０００４】
そこで、たとえば特開２００４−２８７３２３号公報（特許文献１）には、発光ダイオード（ＬＥＤ）を用いたバックライトが２つ開示されている。この特許文献１の１つ目に開示されているバックライトは、赤色ＬＥＤと緑色ＬＥＤと青色ＬＥＤとが１つのパッケージとなっている構成のバックライトである。このバックライトはＮＴＳＣ比は１００％を超える値を得ることができるが、各色ＬＥＤの駆動特性が異なるため所望の色を出しにくいという問題と、駆動回路が複雑であるため小型の望まれるモバイル用途には対応しにくいという問題とがある。そこで特許文献１に開示されている２つ目のバックライトは、紫外光を発するＬＥＤにより、赤色発光を示す蛍光体と、緑色発光を示す蛍光体と、青色発光を示す蛍光体とを励起させる構成のバックライトである。しかし、高輝度でかつバックライトに好適な青色発光を示す蛍光体が今のところ見つかっていない。
【０００５】
そこで、特開２００６−１６４１３号公報（特許文献２）には、青色ＬＥＤにより、赤色発光を示す窒化物系蛍光体と、緑色発光を示す蛍光体とを励起させる構成のバックライトが開示されている。このバックライトは、青色ＬＥＤが青色光を発するので、青色発光を示す蛍光体がなくてもよい。ここで、緑色発光を示す蛍光体としては、たとえば特開２００５−２５５８９５号公報（特許文献３）に記載されているβ型サイアロン蛍光体が従来好適に使用されてきた。特許文献２、３に記載された蛍光体は、いずれも化学的、機械的衝撃に対して安定な窒化ケイ素系セラミックスを母体としているため、耐環境性能に優れ、色安定性についても良好である。また、緑色と赤色の２色の蛍光体を用いているため、青色ＬＥＤと組み合わせた際に、上記黄色発光を示す３価のセリウムで賦活された（Ｙ，Ｇｄ）３（Ａｌ，Ｇａ）５Ｏ１２蛍光体または２価のユーロピウムで賦活された（Ｓｒ，Ｂａ，Ｃａ）2ＳｉＯ４蛍光体を用いた場合と比較して、色再現性（ＮＴＳＣ比）のより高いバックライトを提供することができる。
【０００６】
このような状況の中、さらに色再現性（ＮＴＳＣ比）を高くすることができるβ型サイアロン蛍光体が国際公開第２００７／０６６７３３号パンフレット（特許文献４）により示された。特許文献４に示されるβ型サイアロン蛍光体は、特許文献３に示されるβ型サイアロン蛍光体と比較して、発光スペクトルのスペクトル幅が狭く、発光のピーク波長が短波長であるため、特許文献４に記載のβ型サイアロン蛍光体を画像表示装置に用いれば、特許文献３に記載のβ型サイアロン蛍光体を画像表示装置に用いた場合よりも、さらに色再現性（ＮＴＳＣ比）を高くすることができる。
【０００７】
しかし、特許文献４に記載のβ型サイアロン蛍光体の発光スペクトルは、短波長側の５００ｎｍ辺りにも発光スペクトルが広がっていることから、青色光と組み合わせて画像表示を形成した際に、特許文献４に記載のβ型サイアロン蛍光体の発光スペクトルの短波長側が、青色光の発光スペクトルと重なってしまい、青色光の一部に緑色光が混色してしまうことから、青色光の色再現性が悪くなるという問題がある。すなわち、青色光と組み合わせて特許文献４に記載のβ型サイアロン蛍光体を用いる場合、特許文献４に記載のβ型サイアロン蛍光体の発光スペクトルと青色光の発光スペクトルとの重なりが少なくできる青色光を選ばない限り、色再現性（ＮＴＳＣ比）のより高い画像表示装置を得られない。
【特許文献１】特開２００４−２８７３２３号公報
【特許文献２】特開２００６−１６４１３号公報
【特許文献３】特開２００５−２５５８９５号公報
【特許文献４】国際公開第２００７／０６６７３３号パンフレット
【発明の開示】
【発明が解決しようとする課題】
【０００８】
本発明の目的とするところは、ディスプレイに用いられる、半導体発光装置およびこれを用いた色再現性のより高い画像表示装置を提供することである。
【課題を解決するための手段】
【０００９】
本発明の画像表示装置は、励起光を発する半導体発光素子と、上記励起光を吸収して緑色光を発するＥｕ賦活β型サイアロン蛍光体と、上記励起光を吸収して赤色光を発する赤色蛍光体と、を含む半導体発光装置を含み、青色光と緑色光と赤色光との混色により白色光を発することのできる画像表示装置であって、上記青色光の発光スペクトルにおいて、発光強度の最大値をＰＩ（ｍａｘ）とし、波長５００ｎｍにおける発光強度をＰＩ（５００）とし、波長５２０ｎｍにおける発光強度をＰＩ（５２０）とすると、ＰＩ（ｍａｘ）、ＰＩ（５００）およびＰＩ（５２０）が以下の条件式（１）、（２）を満たすことを特徴とする。
【００１０】
ＰＩ（５００）／ＰＩ（ｍａｘ）≦０．６０  （１）
ＰＩ（５２０）／ＰＩ（ｍａｘ）≦０．１９  （２）
上記Ｅｕ賦活β型サイアロン蛍光体の結晶中の酸素量は０．８質量％以下であることが好ましい。また、上記Ｅｕ賦活β型サイアロン蛍光体の発光スペクトルのピーク波長は５２０ｎｍ〜５５０ｎｍであることが好ましく、５２０ｎｍ〜５３５ｎｍであることがより好ましい。
【００１１】
また、上記Ｅｕ賦活β型サイアロン蛍光体は、発光スペクトルの半値幅が５５ｎｍ以下であることが好ましい。また上記半導体発光素子の発光スペクトルのピーク波長が４００〜４７０ｎｍであることが好ましく、４４０ｎｍ〜４６０ｎｍであることがより好ましい。
【００１２】
また上記赤色蛍光体は、上記励起光の照射により波長６２０〜６７０ｎｍの範囲にピーク波長を有することが好ましい。また、上記赤色蛍光体は、発光スペクトルの半値幅が１１０ｎｍ以下であることが好ましく、発光スペクトルの半値幅は９５ｎｍ以下であることがより好ましい。また赤色蛍光体は、Ｅｕ賦活ＣａＡｌＳｉＮ３またはＥｕ賦活Ｍ２Ｓｉ５Ｎ８（Ｍ＝Ｂａ，Ｓｒ）を含むことが好ましい。
【００１３】
本発明は、上述した半導体発光装置と、白色光を映像信号に基づいて変調し表示光として出射する液晶パネルと、白色光のうち青色光を選択的に透過する青色カラーフィルタとを含む画像表示装置であって、上記青色カラーフィルタの透過スペクトルにおいて、青色カラーフィルタの透過率の最大値をＴＩ（ｍａｘ）、５００ｎｍにおける透過率をＴＩ（５００）、５２０ｎｍにおける透過率をＴＩ（５２０）とすると、ＴＩ（ｍａｘ）、ＴＩ（５００）、ＴＩ（５２０）が以下の条件式（３）、（４）を満たす画像表示装置である。
【００１４】
ＴＩ（５００）／ＴＩ（ｍａｘ）≦０．６０  （３）
ＴＩ（５２０）／ＴＩ（ｍａｘ）≦０．１９  （４）
上記青色カラーフィルタは、青色顔料としてピグメントブルー（Ｐ．Ｂ．１５：６）と、紫色顔料としてピグメントバイオレット（Ｐ．Ｖ．２３）とを含んで構成されることが好ましく、青色顔料のピグメントブルー（Ｐ．Ｂ．１５：６）と上記ピグメントバイオレット（Ｐ．Ｖ．２３）とは、以下の条件式（５）を満たす重量比率で混合されているものを用いることが好ましい。
【００１５】
Ｐ．Ｂ．１５：６の重量／Ｐ．Ｖ．２３の重量≦０．５５  （５）
【発明の効果】
【００１６】
本発明によれば、ディスプレイに用いられる、半導体発光装置およびこれを用いた色再現性のより高い画像表示装置を提供することができる。
【発明を実施するための最良の形態】
【００１７】
図１は、本発明の好ましい一例の画像表示装置１の分解斜視図である。本発明の画像表示装置は本斜視図に限定されるものではなく、従来公知の一般的な構造を採用することができる。図１に示されるように、本発明の画像表示装置１は、透明もしくは半透明の導光板３と液晶表示部２とを含むものであって、さらにその導光板３の側面には、複数個（たとえば図１においては６個）の半導体発光装置２０が配置されている。この半導体発光装置２０から発する出射光４が、導光板３の側面に入射し、導光板３内で散乱されて、散乱光５となって、液晶表示部２の導光板３側に全面に照射される。そして、液晶表示部２はこの散乱光５を映像信号に基づいて変調し、表示光（図示せず）として液晶表示部２の導光板３とは反対側の面上に出射する。
【００１８】
以下に本発明の図１に示される半導体発光装置２０の１つを、図２を参照しつつ概略的に説明する。
【００１９】
１．半導体発光装置
図２は本発明の半導体発光装置２０の構造の好ましい一例を模式的に示す断面図である。本発明の半導体発光装置は本構造に限定されるものではなく、従来公知の一般的な構造を採用することができる。
【００２０】
図２に示されるように、半導体発光装置２０は、プリント配線基板２１上に、樹脂枠２９が設置されており、この樹脂枠２９の内部に、蛍光体を分散させた透光性樹脂からなるモールド樹脂２８が充填されている。さらに、このモールド樹脂２８の内部であって、プリント配線基板２１のモールド樹脂側の面に接着剤２６を介して半導体発光素子２２が設置されている。本発明の半導体発光装置２０は、紫色から青色の光および励起光を発する半導体発光素子２２と、上記励起光を吸収して緑色光を発するＥｕ賦活βサイアロン蛍光体（図示せず）とを含むことを特徴とする。
【００２１】
＜半導体発光素子＞
本発明に用いられる半導体発光素子２２は、プリント配線基板２１側から順に、ｎ側電極２５、活性層２４およびｐ側電極２３をこの順に含む。ここで、上述したｎ側電極２５はプリント配線基板２１の上面から背面の一部に設けられたｎ電極部１２と、導電性を有する上述した接着剤２６を介して電気的に接続されている。また、上述したｐ側電極２３は、ｎ電極部１２とは別途プリント配線基板２１の上面から背面にかけて設けられたｐ電極部１３と金属ワイヤ２７を介して電気的に接続されている。
【００２２】
本発明に用いられる半導体発光装置２０に用いられる半導体発光素子２２としては、従来公知のものを使用することができるが、発光ピーク波長が４００〜４７０ｎｍである励起光を発する半導体発光素子２２であることが好ましい。発光ピーク波長が上記範囲を外れると、半導体発光素子２２の発光効率が低くなってしまう。このような発光ピーク波長を示す半導体発光素子２２としては、活性層２４としてＩｎＧａＮ層を有する半導体発光素子を好ましく挙げることができる。本発明に用いられる半導体発光素子２２の発光ピーク波長は、４４０〜４６０ｎｍであることがさらに好ましい。
【００２３】
＜モールド樹脂＞
本発明の半導体発光装置２０に用いられる、半導体発光素子２２の封止に用いるモールド樹脂２８は、たとえばシリコーン樹脂、エポキシ樹脂などの透光性樹脂を挙げることができる。そしてこのモールド樹脂２８中にＥｕ賦活βサイアロン蛍光体が適宜分散されている。またこのＥｕ賦活βサイアロン蛍光体に加えて赤色蛍光体を含む蛍光体混合物をより好適に用いることができ、必要に応じて青色蛍光体を加えることもできる。このモールド樹脂中に分散させる蛍光体の混合比率は、特に制限されるものではなく、画像表示装置に用いた際に、たとえばカラーフィルタをフルオープンにした際画面上で所望の白色点を示す発光スペクトルが得られるように、適宜決定することができる。
【００２４】
＜蛍光体＞
本発明の樹脂枠２９内側のモールド樹脂２８に分散される蛍光体（図示せず）において、上述した励起光の照射により緑色光を発するＥｕ賦活βサイアロン蛍光体とは別に、励起光の照射により赤色光を発する赤色蛍光体をさらに備えることが好ましい。つまり、本発明の半導体発光素子２２が紫色から青色領域の可視光を発光し、上述したＥｕ賦活βサイアロン蛍光体が緑色を呈し、さらに上述した赤色蛍光体が赤色を呈し、これら３色の混色によって、画像表示装置が白色を表示可能であることが好ましい。またこの半導体発光素子２２から発する紫色から青色領域の可視光が十分でない場合には、適宜モールド樹脂２８中に適宜青色光を発する蛍光体を分散させることもできる。
【００２５】
ここで、本発明に用いられる画像表示装置は、青色光とＥｕ賦活βサイアロンより発する緑色光と赤色光との混色により白色光を発することができ、該青色光の発光スペクトルの最大強度をＰＩ（ｍａｘ）、波長５００ｎｍにおける強度をＰＩ（５００）、５２０ｎｍにおける強度をＰＩ（５２０）とすると、ＰＩ（ｍａｘ）、ＰＩ（５００）およびＰＩ（５２０）が以下の条件式（１）、（２）を満たすことが好ましい。
【００２６】
ＰＩ（５００）／ＰＩ（ｍａｘ）≦０．６０  （１）
ＰＩ（５２０）／ＰＩ（ｍａｘ）≦０．１９  （２）
ここで、画像表示装置の発光スペクトルが上記範囲を満たさない場合には、画像表示装置の青色光の発光スペクトルと緑色光の発光スペクトルとが重なり合う部分の面積が大きくなり、青色領域と緑色領域の色再現性が悪くなってしまう。
【００２７】
以下に各色の蛍光体について説明する。
（１）Ｅｕ賦活βサイアロン蛍光体
本発明の半導体発光装置に用いられるＥｕ賦活βサイアロン蛍光体は、励起光の照射により波長５２０〜５５０ｎｍの範囲にピーク波長を有することが好ましく、５２０〜５３５ｎｍの範囲にピーク波長を有することが特に好ましい。
【００２８】
ここで、Ｅｕ賦活βサイアロン蛍光体のピーク波長が５２０ｎｍ未満である場合には、画像表示装置１の緑色光と青色光のスペクトルの重なりが大きくなり、画像表示装置１の青色の色再現性が悪くなってしまうおそれがある。またＥｕ賦活βサイアロン蛍光体のピーク波長が５５０ｎｍを超える場合には、画像表示装置１の緑色光と赤色光のスペクトルの重なりが大きくなり、画像表示装置１の赤色の色再現性が悪くなってしまうおそれがある。
【００２９】
また本発明におけるＥｕ賦活βサイアロン蛍光体の発光スペクトルの半値幅は、半導体発光装置２０を画像表示装置１に用いた際に、５５ｎｍ以下であることが好ましい。ここで、半値幅とは発光スペクトルの広がりの程度を表す指標であり、ピークの発光強度の半分の発光強度を示すスペクトルの幅のことをいう。半値幅を５５ｎｍ以下とすることにより、画像表示装置１の緑色光の色再現性を高めることができる。またＥｕ賦活βサイアロン蛍光体の発光スペクトルが赤色蛍光体の発光スペクトルおよび青色蛍光体の発光スペクトルと重なる部分の面積が小さくなり、画像表示装置に用いた際に赤色の色再現性や青色の色再現性が悪くなりにくい。
【００３０】
ここで、本発明に用いられるＥｕ賦活βサイアロン蛍光体としては、たとえば上述した国際公開第２００７／０６６７３３号パンフレット（特許文献４）に記載されているＥｕ賦活βサイアロン蛍光体を挙げることができる。このＥｕ賦活βサイアロン蛍光体を用いる場合、Ｅｕ賦活βサイアロン蛍光体の結晶中の酸素濃度が０．８質量％以下であることが好ましい。上記Ｅｕ賦活βサイアロン蛍光体の結晶中の酸素濃度が０．８質量％以下であれば、Ｅｕ賦活βサイアロン蛍光体の発光スペクトルのピーク波長が５２０〜５５０ｎｍの範囲になりやすく、かつＥｕ賦活βサイアロン蛍光体の発光スペクトルの半値幅が５５ｎｍ以下となりやすいからである。
【００３１】
ここで、図４に示されるスペクトルは、後述する本発明の画像表示装置１において好適に使用される緑色カラーフィルタ、赤色カラーフィルタの透過スペクトルである。図４において、縦軸は透過率（％）、横軸は波長（ｎｍ）、実線は緑色カラーフィルタ３７ｇの透過スペクトルを示し、破線は赤色カラーフィルタ３７ｒの透過スペクトルを示している。
【００３２】
ここで、Ｅｕ賦活βサイアロン蛍光体から発する緑色光の発光スペクトルと、緑色カラーフィルタの透過スペクトルとの波長整合性がよければ、効率的に緑色光を出射することができる。本発明に用いられるＥｕ賦活βサイアロン蛍光体から発する緑色光の発光スペクトルは、図４に示される緑色カラーフィルタの透過スペクトルとの波長整合性がよいため、本発明の半導体発光装置を画像表示装置のバックライトとして用いた場合には、効率的に緑色光を出射することができる。
【００３３】
（２）赤色蛍光体
本発明の半導体発光装置２０に用いられる赤色蛍光体としては、励起光の照射により波長６２０〜６７０ｎｍの範囲に発光のピーク波長を有する赤色蛍光体であることが好ましく、６５０〜６７０ｎｍの範囲に発光のピークを有する赤色蛍光体であることが特に好ましい。
【００３４】
ここで、赤色蛍光体のピーク波長が６２０ｎｍ未満である場合には、画像表示装置の緑色光と赤色光のスペクトルの重なりが大きくなり、画像表示装置の緑色の色再現性が悪くなってしまうおそれがある。また赤色蛍光体の発光スペクトルのピーク波長が６７０ｎｍを超える場合には、赤色光がヒトの目の認識できる領域から外れてしまい、ヒトの認識できる光の範囲内の発光効率が低くなってしまうおそれがある。
【００３５】
また本発明における赤色蛍光体の発光スペクトルの半値幅は、半導体発光装置を画像表示装置に用いた際に、１１０ｎｍ以下であることが好ましく、９５ｎｍ以下であることがより好ましい。半値幅を１１０ｎｍ以下とすることにより、画像表示装置の緑色光と赤色光のスペクトルの重なりが小さくなり、画像表示装置に用いた際に緑色の色再現性が悪くなりにくいからである。
【００３６】
ここで、本発明に用いられる赤色蛍光体としては、たとえばＥｕ賦活ＣａＡｌＳｉＮ３蛍光体またはＥｕ賦活Ｍ２Ｓｉ５Ｎ８（Ｍ＝Ｂａ，Ｓｒ）蛍光体を挙げることができる。Ｅｕ賦活ＣａＡｌＳｉＮ３蛍光体を用いれば、赤色蛍光体の発光スペクトルのピーク波長および半値幅が上述した条件を満たしやすいので、Ｅｕ賦活ＣａＡｌＳｉＮ３蛍光体を用いることがより好ましい。
【００３７】
（３）青色蛍光体
本発明の半導体発光装置に任意的に用いられる青色蛍光体としては、Ｅｕ賦活ＢａＭｇＡｌ１０Ｏ１７、Ｅｕ賦活Ｂａ５ＳｉＯ４Ｃｌ６、Ｃｅ賦活Ｌａ３Ｓｉ８Ｎ１１Ｏ４または固溶体等を好ましく用いることができる。
【００３８】
次に、図１に示される液晶表示部２に含まれる、複数の液晶表示装置３０について、図３を参照しつつ概略的に説明する。
【００３９】
２．液晶表示装置
図３の分解斜視図に示されているように、液晶表示部２を構成する液晶表示装置３０は、偏光板３１と、透明導電膜３２（薄膜トランジスタ３２ａを有する）と、配向膜３３と、液晶層３４と、配向膜３５と、上部薄膜電極３６と、色を表示するためのカラーフィルタ３７と、上部偏光板３８とをこの順に積層されてなる。ここで、各色のカラーフィルタ３７は、透明導電膜３２の各画素に対応する大きさに分割されており、赤色光を透過する赤色カラーフィルタ３７ｒ、緑色光を透過する緑色カラーフィルタ３７ｇおよび青色光を透過する青色カラーフィルタ３７ｂを含んでいる。
【００４０】
本発明の画像表示装置１は、それぞれ赤色光、緑色光、青色光を透過するフィルタを備えることが好ましい。この場合、赤色カラーフィルタ３７ｒおよび緑色カラーフィルタ３７ｇは、たとえば図４に示した透過スペクトルを示す一般的なものを好適に用いることができる。
【００４１】
＜青色カラーフィルタ＞
本発明の画像表示装置１は、青色カラーフィルタ３７ｂの透過スペクトルにおいて、透過率の最大値をＴＩ（ｍａｘ）、５００ｎｍにおける透過率をＴＩ（５００）、５２０ｎｍにおける透過率をＴＩ（５２０）とすると、ＴＩ（ｍａｘ）、ＴＩ（５００）、ＴＩ（５２０）が以下の条件式（３）、（４）を満たすことが好ましい。
【００４２】
ＴＩ（５００）／ＴＩ（ｍａｘ）≦０．６０  （３）
ＴＩ（５２０）／ＴＩ（ｍａｘ）≦０．１９  （４）
このような条件を満たす青色カラーフィルタ３７ｂを用いることで、緑色光を発するＥｕ賦活βサイアロン蛍光体から発する光が、青色カラーフィルタ３７ｂを透過しにくくなるため、液晶表示装置１に用いられた場合に青色の色再現性がよくなる。このような青色カラーフィルタ３７ｂとしては、青色顔料としてピグメントブルー（Ｐ．Ｂ．１５：６）を、紫色顔料としてピグメントバイオレット（Ｐ．Ｖ．２３）を含む青色カラーフィルタが好適に用いられる。中でも、ピグメントブルー（Ｐ．Ｂ．１５：６）とピグメントバイオレット（Ｐ．Ｖ．２３）が以下の条件式（５）を満たす重量比率で混合すれば、上述した条件式（３）および（４）を満たす青色カラーフィルタ３７ｂを実現しやすい。
【００４３】
Ｐ．Ｂ．１５：６の重量／Ｐ．Ｖ．２３の重量≦０．５５  （５）
以下、実施例および比較例を挙げて本発明をより詳細に説明するが、本発明はこれらに限定されるものではない。
【００４４】
〔１〕蛍光体の作製
＜製造例１：Ｅｕ賦活βサイアロン蛍光体の調整＞ 
α型窒化ケイ素粉末９５．８２質量％、窒化アルミニウム粉末３．３７質量％および酸化ユーロピウム粉末０．８１質量％の組成となるように秤量し、窒化ケイ素焼結体製の乳鉢と乳棒とを用い、１０分以上混合し粉体凝集体を得た。この粉体凝集体を直径２０ｍｍ、高さ２０ｍｍの大きさの窒化ホウ素製のるつぼに自然落下させて入れた。
【００４５】
次に、上記るつぼを、黒鉛抵抗加熱方式の加圧電気炉にセットし、拡散ポンプにより焼成雰囲気を真空とし、室温から８００℃まで毎時５００℃の速度で加熱し、８００℃で純度が９９．９９９体積％の窒素を導入して圧力を１ＭＰａとした後、毎時５００℃で１９００℃まで昇温し、さらにその温度で８時間保持して、蛍光体試料を得た。得られた蛍光体試料をメノウの乳鉢を用いて粉砕し、蛍光体粉末を得た。当該蛍光体粉末について、ＣｕのＫα線を用いた粉末Ｘ線回折測定（ＸＲＤ）を行なったところ、当該蛍光体粉末から得られたチャートは全てβ型サイアロン構造であることを示した。また、当該蛍光体粉末に、波長３６５ｎｍの光を発するランプで照射した結果、緑色に発光することを確認した。
【００４６】
得られたＥｕ賦活βサイアロン蛍光体の粉末を４５０ｎｍの光で励起した際の発光スペクトルをＦ−４５００（日立製作所製）を用いて測定した結果、図５に示される発光スペクトルが得られた。図５において縦軸は発光強度（任意単位）、横軸は波長（ｎｍ）である。図５に示す発光スペクトルの色度座標は（ｕ’，ｖ’）＝（０．１２９，０．５７０）、ピーク波長は５４０ｎｍ、半値幅は５５ｎｍであった。また、燃焼法による酸素窒素分析計（ＬＥＣＯ社製ＴＣ４３６型）を用いて、これらの合成粉末中に含まれる酸素および窒素量を測定したところ、酸素含有量は１．１２質量％であった。
【００４７】
＜製造例２：Ｅｕ賦活βサイアロン蛍光体の調整＞
４５μｍの篩を通した金属Ｓｉ粉末９３．５９質量％、窒化アルミニウム粉末５．０２質量％および酸化ユーロピウム粉末１．３９質量％の組成となるように所定量秤量し、窒化ケイ素焼結体製の乳鉢と乳棒とを用い、１０分以上混合し粉体凝集体を得た。この粉体凝集体を直径２０ｍｍ、高さ２０ｍｍの大きさの窒化ホウ素製のるつぼに自然落下させて入れた。
【００４８】
次に、該るつぼを、黒鉛抵抗加熱方式の加圧電気炉にセットし、拡散ポンプにより焼成雰囲気を真空とし、室温から８００℃まで毎時５００℃の速度で加熱し、８００℃で純度が９９．９９９体積％の窒素を導入して圧力を０．５ＭＰａとし、毎時５００℃で１３００℃まで昇温し、その後毎分１℃で１６００℃まで昇温し、その温度で８時間保持した。合成した試料をメノウの乳鉢を用いて粉末に粉砕し、粉末試料を得た。
【００４９】
次に、これらの粉末に再度加熱処理を施した。１６００℃で焼成した粉末を窒化ケイ素製の乳鉢と乳棒を用いて粉砕した後に、直径２０ｍｍ、高さ２０ｍｍの大きさの窒化ホウ素製のるつぼに自然落下させて入れた。該るつぼを、黒鉛抵抗加熱方式の加圧電気炉にセットし、拡散ポンプにより焼成雰囲気を真空とし、室温から８００℃まで毎時５００℃の速度で加熱し、８００℃で純度が９９．９９９体積％の窒素を導入して圧力を１ＭＰａとした後、毎時５００℃で１９００℃まで昇温し、さらにその温度で８時間保持して、蛍光体試料を得た。得られた蛍光体試料をメノウの乳鉢を用いて粉砕し、蛍光体粉末を得た。当該蛍光体粉末について、ＣｕのＫα線を用いた粉末Ｘ線回折測定（ＸＲＤ）を行なったところ、当該蛍光体粉末から得られたチャートは全てβ型サイアロン構造であることを示した。また、当該蛍光体粉末に、波長３６５ｎｍの光を発するランプで照射した結果、緑色に発光することを確認した。
【００５０】
得られたＥｕ賦活βサイアロン蛍光体の粉末を４５０ｎｍの光で励起した際の発光スペクトルをＦ−４５００（日立製作所製）を用いて測定した結果、図６に示される発光スペクトルが得られた。図６において縦軸は発光強度（任意単位）、横軸は波長（ｎｍ）である。図６に示す発光スペクトルの色度座標は（ｕ’，ｖ’）＝（０．１１０，０．５７７）、ピーク波長は５２８ｎｍ、半値幅は５１ｎｍであった。また、燃焼法による酸素窒素分析計（ＬＥＣＯ社製ＴＣ４３６型）を用いて、これらの合成粉末中に含まれる酸素および窒素量を測定したところ、酸素含有量は０．４質量％であった。
【００５１】
＜製造例３：赤色蛍光体の調製＞
窒化アルミニウム粉末２９．７４１質量％、α型窒化ケイ素粉末（３３．９２５質量％、窒化カルシウム粉末３５．６４２質量％および窒化ユーロピウム粉末０．６９２質量％を秤量し、窒化ケイ素焼結体製の乳鉢と乳棒とを用い、１０分以上混合し粉体凝集体を得た。窒化ユーロピウムは、金属ユーロピウムをアンモニア中で窒化して合成したものを用いた。この粉体凝集体を直径２０ｍｍ、高さ２０ｍｍの大きさの窒化ホウ素製のるつぼに自然落下させて入れた。なお、粉末の秤量、混合、成形の各工程は全て、水分１ｐｐｍ以下、酸素１ｐｐｍ以下の窒素雰囲気を保持することができるグローブボックス中で行なった。
【００５２】
次に、該るつぼを、黒鉛抵抗加熱方式の加圧電気炉にセットし、純度が９９．９９９体積％の窒素を導入して圧力を１ＭＰａとし、毎時５００℃で１８００℃まで昇温し、さらに１８００℃で２時間保持して蛍光体試料を得た。得られた蛍光体試料をメノウの乳鉢を用いて粉砕し、蛍光体粉末を得た。当該蛍光体粉末について、ＣｕのＫα線を用いた粉末Ｘ線回折測定（ＸＲＤ）を行なったところ、当該蛍光体粉末は、ＣａＡｌＳｉＮ３結晶の構造を有することがわかった。また、当該蛍光体粉末に、波長３６５ｎｍの光を発するランプで照射した結果、赤色に発光することを確認した。
【００５３】
図７は、得られた赤色蛍光体粉末の発光スペクトルを示すグラフであり、縦軸は発光強度（任意単位）、横軸は波長（ｎｍ）である。なお、図７に示す赤色蛍光体粉末の発光スペクトルも、Ｆ−４５００（日立製作所製）を用いて測定した結果である。なお、図７に示す発光スペクトルは、４５０ｎｍの光で励起した際のものである。図７に示す発光スペクトルの色度座標は（ｕ’，ｖ’）＝（０．４６０，０．５３０）、ピーク波長は６５０ｎｍ、半値幅は９４ｎｍであった。
【００５４】
〔２〕青色カラーフィルタ含有色素の調製
＜製造例４〜９：青色カラーフィルタ用色素含有ペーストの調整＞
青色カラーフィルタは、アクリル樹脂に希釈溶剤を加えたものに、顔料を分散させることによって色素含有ペーストを製造し、この色素含有ペーストを塗布して、青色カラーフィルタを得る。ここで、アクリル系樹脂として、メタクリル酸、ブチルアクリレート、ブチルメタクリレートをそれぞれ、エチルセルソルブに溶解し、窒素雰囲気下で溶解性を高めるためアゾビスイソブチルニトリルを加えた。これを７０℃の温度のもとで５時間反応させ、得られた樹脂をさらにエチルセロソルブで希釈し、希釈樹脂とした。次に、この希釈樹脂に対して、顔料であるピグメントブルー（Ｐ．Ｂ．１５：６）およびピグメントバイオレット（Ｐ．Ｖ．２３）を表１に示す重量比率で混合し、さらに溶媒としてのシクロヘキサンおよび分散剤を添加した。そしてこれを混練することにより、青色カラーフィルタに用いる色素含有ペーストを作製した。表１に、各製造例の色素含有ペーストを用いたカラーフィルタについて、上で定義したＴＩ（５００）／ＴＩ（ｍａｘ）及びＴＩ（５２０）／ＴＩ（ｍａｘ）を示すとともに、これに用いられる顔料であるピグメントブルー（Ｐ．Ｂ．１５：６）及びピグメントバイオレット（Ｐ．Ｖ．２３）の配合の重量比をＰ．Ｂ．１５：６／Ｐ．Ｖ．２３として示した。
【００５５】
【表１】
2010010039.tif 000003
【００５６】
ここで、図８は製造例４で製造した色素含有ペーストを用いて厚さ２．５μｍの青色カラーフィルタを構成した際の透過スペクトルを透過率の最大値で規格化したグラフであり、縦軸は規格化透過率、横軸は波長（ｎｍ）である。また図９は製造例５で製造されたカラーフィルタの透過スペクトルを透過率の最大値で規格化したグラフであり、図１０は製造例６で製造されたカラーフィルタの透過スペクトルを透過率の最大値で規格化したグラフであり、図１１は製造例７で製造されたカラーフィルタの透過スペクトルを透過率の最大値で規格化したグラフであり、図１２は製造例８で製造されたカラーフィルタの透過スペクトルを透過率の最大値で規格化したグラフであり、図１３は製造例９で製造されたカラーフィルタの透過スペクトルを透過率の最大値で規格化したグラフである。
【００５７】
〔３〕半導体発光装置の作製
＜製造例１０〜１５＞
図２に示した構造を有する半導体発光装置２０を作製した。まず、モールド樹脂２８に分散させる蛍光体として、上記製造例１のＥｕ賦活βサイアロン蛍光体及び上記製造例３のＥｕ賦活ＣａＡｌＳｉＮ３蛍光体を表２に示される重量比率で混合し、蛍光体混合物を得た。この蛍光体混合物と、シリコーン樹脂とを表２に示す重量比率で混合しシリコーン樹脂中に分散させ、モールド樹脂成分とした。また、半導体発光素子２２には、４５０ｎｍにピーク波長を有する半導体発光素子を用いた。ここで、図１４は製造例１０で作製した半導体発光装置の発光スペクトルを示すグラフであり、図１５は製造例１１で作製した半導体発光装置の発光スペクトルを示すグラフであり、図１６は製造例１２で作製した半導体発光装置の発光スペクトルを示すグラフであり、図１７は製造例１３で作製した半導体発光装置の発光スペクトルを示すグラフであり、図１８は製造例１４で作製した半導体発光装置の発光スペクトルを示すグラフであり、図１９は製造例１５で作成した半導体発光装置の発光スペクトルを示すグラフである。図１４〜１９において、いずれも縦軸は発光強度（任意単位）、横軸は波長（ｎｍ）である。なお、図１４〜１９に示す発光スペクトルは、ＭＣＰＤ−２０００（大塚電子製）を用いて測定された値を示し、後述する実施例１〜４、比較例１、２に示される構成の画像表示装置を構成した際に、白色点が色温度１０，０００Ｋの白色付近を表示するように調整されたものである。
【００５８】
【表２】
2010010039.tif 000004
【００５９】
＜製造例１６〜２１＞
図２に示した構造を有する半導体発光装置２０を作製した。まず、モールド樹脂２８に分散させる蛍光体として、上記製造例２のＥｕ賦活βサイアロン蛍光体及び上記製造例３のＥｕ賦活ＣａＡｌＳｉＮ３蛍光体を表２に示される重量比率で混合し、蛍光体混合物を得た。この蛍光体混合物を、シリコーン樹脂と表２に示す重量比率で混合しシリコーン樹脂中に分散させ、モールド樹脂成分とした。また、半導体発光素子２２には、４５０ｎｍにピーク波長を有する半導体発光素子を用いた。ここで、図２０は製造例１６で作製した半導体発光装置の発光スペクトルを示すグラフであり、図２１は製造例１７で作製した半導体発光装置の発光スペクトルを示すグラフであり、図２２は製造例１８で作製した半導体発光装置の発光スペクトルを示すグラフであり、図２３は製造例１９で作製した半導体発光装置の発光スペクトルを示すグラフであり、図２４は製造例２０で作製した半導体発光装置の発光スペクトルを示すグラフであり、図２５は製造例２１で作成した半導体発光装置の発光スペクトルを示すグラフである。図２０〜２５において、いずれも縦軸は発光強度（任意単位）、横軸は波長（ｎｍ）である。なお、図２０〜２５に示す発光スペクトルは、ＭＣＰＤ−２０００（大塚電子製）を用いて測定された値を示し、後述する実施例５〜８、比較例３、４に示される構成の画像表示装置を構成した際に、白色点が色温度１０，０００Ｋの白色付近を表示するように調整されたものである。
【００６０】
＜実施例１＞
バックライト光源として表２に示した組み合わせの製造例１０の半導体発光装置を用い、緑色カラーフィルタおよび赤色カラーフィルタには図４に示した透過率を示すものを、青色カラーフィルタには製造例９により作製された色素含有ペーストをしたものを、表３の組み合わせで用い、図１に示した構造を有する画像表示装置を作製した。
【００６１】
【表３】
2010010039.tif 000005
【００６２】
＜実施例２＞
バックライト光源として表２に示した組み合わせで製造例１１の半導体発光装置を用い、緑色カラーフィルタおよび赤色カラーフィルタには図４に示した透過率を示すものを、青色カラーフィルタには製造例８により作製された色素含有ペーストをしたものを、表３の組み合わせで用い、図１に示した構造を有する画像表示装置を作製した。
【００６３】
＜実施例３＞
バックライト光源として表２に示した組み合わせで製造例１２の半導体発光装置を用い、緑色カラーフィルタおよび赤色カラーフィルタには図４に示した透過率を示すものを、青色カラーフィルタには製造例７により作製された色素含有ペーストをしたものを、表３の組み合わせで用い、図１に示した構造を有する画像表示装置を作製した。
【００６４】
＜実施例４＞
バックライト光源として表２に示した組み合わせで製造例１３の半導体発光装置を用い、緑色カラーフィルタおよび赤色カラーフィルタには図４に示した透過率を示すものを、青色カラーフィルタには製造例６により作製された色素含有ペーストをしたものを、表３の組み合わせで用い、図１に示した構造を有する画像表示装置を作製した。
【００６５】
＜比較例１＞
バックライト光源として表２に示した組み合わせで製造例１４の半導体発光装置を用い、緑色カラーフィルタおよび赤色カラーフィルタには図４に示した透過率を示すものを、青色カラーフィルタには製造例５により作製された色素含有ペーストをしたものを、表３の組み合わせで用い、図１に示した構造を有する画像表示装置を作製した。
【００６６】
＜比較例２＞
バックライト光源として表２に示した組み合わせで製造例１５の半導体発光装置を用い、緑色カラーフィルタおよび赤色カラーフィルタには図４に示した透過率を示すものを、青色カラーフィルタには製造例４により作製された色素含有ペーストをしたものを、表３の組み合わせで用い、図１に示した構造を有する画像表示装置を作製した。
【００６７】
＜実施例５＞
バックライト光源として表２に示した組み合わせで製造例１６の半導体発光装置を用い、緑色カラーフィルタおよび赤色カラーフィルタには図４に示した透過率を示すものを、青色カラーフィルタには製造例９により作製された色素含有ペーストをしたものを、表３の組み合わせで用い、図１に示した構造を有する画像表示装置を作製した。
【００６８】
＜実施例６＞
バックライト光源として表２に示した組み合わせで製造例１７の半導体発光装置を用い、緑色カラーフィルタおよび赤色カラーフィルタには図４に示した透過率を示すものを、青色カラーフィルタには製造例８により作製された色素含有ペーストをしたものを、表３の組み合わせで用い、図１に示した構造を有する画像表示装置を作製した。
【００６９】
＜実施例７＞
バックライト光源として表２に示した組み合わせで製造例１８の半導体発光装置を用い、緑色カラーフィルタおよび赤色カラーフィルタには図４に示した透過率を示すものを、青色カラーフィルタには製造例７により作製された色素含有ペーストをしたものを、表３の組み合わせで用い、図１に示した構造を有する画像表示装置を作製した。
【００７０】
＜実施例８＞
バックライト光源として表２に示した組み合わせで製造例１９の半導体発光装置を用い、緑色カラーフィルタおよび赤色カラーフィルタには図４に示した透過率を示すものを、青色カラーフィルタには製造例６により作製された色素含有ペーストをしたものを、表３の組み合わせで用い、図１に示した構造を有する画像表示装置を作製した。
【００７１】
＜比較例３＞
バックライト光源として表２に示した組み合わせで製造例２０の半導体発光装置を用い、緑色カラーフィルタおよび赤色カラーフィルタには図４に示した透過率を示すものを、青色カラーフィルタには製造例５により作製された色素含有ペーストをしたものを、表３の組み合わせで用い、図１に示した構造を有する画像表示装置を作製した。
【００７２】
＜比較例４＞
バックライト光源として表２に示した組み合わせで製造例２１の半導体発光装置を用い、緑色カラーフィルタおよび赤色カラーフィルタには図４に示した透過率を示すものを、青色カラーフィルタには製造例４により作製された色素含有ペーストをしたものを、表３の組み合わせで用い、図１に示した構造を有する画像表示装置を作製した。
【００７３】
上述した表３には、実施例１〜８、比較例１〜４に示される画像表示装置において、画面上表示光のＣＩＥ１９７６色度座標でのＮＴＳＣ比、白色点、赤色点、緑色点、青色点の色度座標が併せて示されている。ここで、赤色点、緑色点、青色点とはディスプレイ上にそれぞれ、赤色カラーフィルタ、緑色カラーフィルタ、青色カラーフィルタを透過する光のみを表示させた際のディスプレイ上の色度点であり、白色点とは全てのカラーフィルタをフルオープンにした際のディスプレイ上の色度点である。なお、表３に示されるＮＴＳＣ比は大塚電子製ＭＣＰＤ−２０００を用いて測定した。
【００７４】
表３より、実施例に示される画像表示装置は、比較例に示される画像表示装置と比較して高いＮＴＳＣ比を有しており、その値は１００％を超えるものもある。実施例に示される画像表示装置と、比較例に示される画像表示装置において同一のカラーフィルタを用いたもの同士を比較すると、画像表示装置に用いたときに緑色点、赤色点がより再現性の高い色を示していることがわかる。これは、青色カラーフィルタとして透過スペクトルが上記条件式（３）、（４）式を満たしたものを用いている事により、画像表示装置の青色光が上記条件式（１）、（２）を満たしていることに起因する。
【００７５】
また、上記実施例のうち、Ｅｕ賦活βサイアロン蛍光体として製造例１を用いたものと製造例２を用いたものを比較すると、製造例２を用いたものの方がＮＴＳＣ比が高い傾向にある。これは、製造例２のＥｕ賦活βサイアロン蛍光体は酸素濃度が０．８重量％以下に規定されていることにより、製造例１のＥｕ賦活βサイアロン蛍光体と比較してより緑色の色再現性が高い緑色を示していることに起因する。
【００７６】
さらに、上記比較例のうちＥｕ賦活βサイアロン蛍光体として製造例１を用いたものと製造例２を用いたものを比較すると、実施例と比べてＥｕ賦活βサイアロン蛍光体として製造例２を用いることによるＮＴＳＣ比の向上の効果が少ない。これは、比較例の画像表示装置の青色光が上記条件式（１）、（２）を満たしていないことに起因する。
【００７７】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７８】
【図１】本発明の好ましい一例の画像表示装置１を模式的に示す分解斜視図である。
【図２】本発明の好ましい一例の半導体発光装置２０を模式的に示す断面図である。
【図３】本発明の好ましい一例の液晶表示装置３０を模式的に示す分解斜視図である。
【図４】本発明の液晶表示装置において好適に使用される緑色カラーフィルタと赤色カラーフィルタの透過スペクトルで、実線は緑色カラーフィルタの透過スペクトル、破線は赤色カラーフィルタの透過スペクトルである。
【図５】製造例１で得られた蛍光体粉末の発光スペクトルを示すグラフである。
【図６】製造例２で得られた蛍光体粉末の発光スペクトルを示すグラフである。
【図７】製造例３で得られた蛍光体粉末の発光スペクトルを示すグラフである。
【図８】製造例４で製造した色素含有ペーストを用いた２．５μｍの青色カラーフィルタの透過スペクトルを透過率の最大値で規格化したグラフである。
【図９】製造例５で製造した色素含有ペーストを用いた２．５μｍの青色カラーフィルタの透過スペクトルを透過率の最大値で規格化したグラフである。
【図１０】製造例６で製造した色素含有ペーストを用いた２．５μｍの青色カラーフィルタの透過スペクトルを透過率の最大値で規格化したグラフである。
【図１１】製造例７で製造した色素含有ペーストを用いた２．５μｍの青色カラーフィルタの透過スペクトルを透過率の最大値で規格化したグラフである。
【図１２】製造例８で製造した色素含有ペーストを用いた２．５μｍの青色カラーフィルタの透過スペクトルを透過率の最大値で規格化したグラフである。
【図１３】製造例９で製造した色素含有ペーストを用いた２．５μｍの青色カラーフィルタの透過スペクトルを透過率の最大値で規格化したグラフである。
【図１４】製造例１０で作製した半導体発光装置の発光スペクトルを示すグラフである。
【図１５】製造例１１で作製した半導体発光装置の発光スペクトルを示すグラフである。
【図１６】製造例１２で作製した半導体発光装置の発光スペクトルを示すグラフである。
【図１７】製造例１３で作製した半導体発光装置の発光スペクトルを示すグラフである。
【図１８】製造例１４で作製した半導体発光装置の発光スペクトルを示すグラフである。
【図１９】製造例１５で作製した半導体発光装置の発光スペクトルを示すグラフである。
【図２０】製造例１６で作製した半導体発光装置の発光スペクトルを示すグラフである。
【図２１】製造例１７で作製した半導体発光装置の発光スペクトルを示すグラフである。
【図２２】製造例１８で作製した半導体発光装置の発光スペクトルを示すグラフである。
【図２３】製造例１９で作製した半導体発光装置の発光スペクトルを示すグラフである。
【図２４】製造例２０で作製した半導体発光装置の発光スペクトルを示すグラフである。
【図２５】製造例２１で作製した半導体発光装置の発光スペクトルを示すグラフである。
【符号の説明】
【００７９】
１  画像表示装置、２  液晶表示部、３  導光板、４  出射光、5  散乱光、１２  ｎ電極部、１３  ｐ電極部、２０  半導体発光装置、２１  プリント配線基板、２２  半導体発光素子、２３  ｐ側電極、２４  活性層、２５  ｎ側電極、２６  接着剤、２７  金属ワイヤ、２８  モールド樹脂、２９  樹脂枠、３０  液晶表示装置、３１  偏光板、３２  透明導電膜、３２ａ  薄膜トランジスタ、３３，３５  配向膜、３４  液晶層、３６  上部薄膜電極、３７  カラーフィルタ、３７ｂ  青色カラーフィルタ、３７ｇ  緑色カラーフィルタ、３７ｒ  赤色カラーフィルタ、３８  上部偏光板。
【図１】
2010010039.tif 000006
【図２】
2010010039.tif 000007
【図３】
2010010039.tif 000008
【図４】
2010010039.tif 000009
【図５】
2010010039.tif 000010
【図６】
2010010039.tif 000011
【図７】
2010010039.tif 000012
【図８】
2010010039.tif 000013
【図９】
2010010039.tif 000014
【図１０】
2010010039.tif 000015
【図１１】
2010010039.tif 000016
【図１２】
2010010039.tif 000017
【図１３】
2010010039.tif 000018
【図１４】
2010010039.tif 000019
【図１５】
2010010039.tif 000020
【図１６】
2010010039.tif 000021
【図１７】
2010010039.tif 000022
【図１８】
2010010039.tif 000023
【図１９】
2010010039.tif 000024
【図２０】
2010010039.tif 000025
【図２１】
2010010039.tif 000026
【図２２】
2010010039.tif 000027
【図２３】
2010010039.tif 000028
【図２４】
2010010039.tif 000029
【図２５】
2010010039.tif 000030